(57)【特許請求の範囲】
【請求項１】
型枠内に石肌模様を形成するための色の異なるモルタルからなる第１のモルタルを吹き付けた後、第２のモルタルを供給し、その後この第２のモルタルにこて均しを施す工程を含むブロックパネルの製造方法であって、
第１のモルタルを供給する２つのノズルを型枠上方に設置し、それぞれのノズルを円形軌道あるいは楕円軌道を所定速度で移動させつつ、これらの軌道を互いに交差させることにより、２つのノズルのモルタル吹き付け共有領域を規定し、予め設定されたノズルに供給するモルタルの種類、ノズルのモルタル吹き付け動作のタイミングおよびノズルのモルタル吹き付け量に基づいて第１のモルタルの吹き付け動作を行うとともに、この吹き付け動作を上記型枠を製造ラインに沿って移動させながら行い、吹き付けられた色の異なるモルタルは、一方の色のモルタルに他方の色のモルタルが入り込んだ状態とされることを特徴とするブロックパネルの製造方法。
【請求項２】
請求項１に記載のブロックパネルの製造方法において、
上記２つのノズルのモルタル吹き付け共有領域は、駆動回転機構によって設定されており、
この駆動回転機構は、モータと、このモータに追従して動作する回転枠を備えており、上記モータと上記回転枠との間には、当該モータの回転運動を上記回転枠に伝達するためのリンク部材が設けられており、上記回転枠は互いに長さの等しい連結棒とこれらの連結棒の間に平行棒が連結されており、それぞれの連結部分は回転自在とされ、上記平行棒には二つの上記ノズル所定の間隔をおいて設置されているとともに、上記連結棒のそれぞれの端部は回転可能な状態に固定されており、上記連結棒が上記端部を中心に回転し、この回転に追従して上記平行棒は、上記それぞれの端部を結ぶ軸線に対し平行な姿勢を保ちながら、往復動作するようになされているブロックパネルの製造方法。
【請求項３】
請求項１または２に記載のブロックパネルの製造方法において、
上記第１のモルタルを、白モルタルと黒モルタルとし、各モルタルを異なるノズルから供給するよう構成したブロックパネルの製造方法。
【請求項４】
請求項１〜３のいずれか１つの請求項に記載のブロックパネルの製造方法において、
第１のモルタルの吹き付け前に、上記型枠内に予め定着液を塗布し、その後マイカを散布する工程を行うブロックパネルの製造方法。
【請求項５】
枠内に石肌模様を形成するための色の異なるモルタルからなる第１のモルタルを吹き付けた後、第２のモルタルを供給し、その後この第２のモルタルにこて均しを施した後型、この第２のモルタル上面に素材ブロックを圧着する工程を含む積みブロックの製造方法であって、
第１のモルタルを供給する２つのノズルを型枠上方に設置し、それぞれのノズルを円形軌道あるいは楕円軌道を所定速度で移動させつつ、これらの軌道を互いに交差させることにより、２つのノズルのモルタル吹き付け共有領域を規定し、予め設定されたノズルに供給するモルタルの種類、ノズルのモルタル吹き付け動作のタイミングおよびノズルのモルタル吹き付け量に基づいて第１のモルタルの吹き付け動作を行うとともに、この吹き付け動作を上記型枠を製造ラインに沿って移動させながら行い、吹き付けられた色の異なるモルタルは、一方の色のモルタルに他方の色のモルタルが入り込んだ状態とされることを特徴とする積みブロックの製造方法。
【請求項６】
型枠内に石肌模様を形成するための色の異なるモルタルからなる第１のモルタルを吹き付けた後、第２のモルタルを供給し、その後この第２のモルタルにこて均しを施した後、この第２のモルタルの上面に素材ブロックを圧着することにより、片面化粧積みブロックを形成しておき、別の型枠内に石肌模様を形成するための第１のモルタルを吹き付けた後、第２のモルタルを供給し、その後この第２のモルタルにこて均しを施した後、この第２のモルタル上面に上記片面化粧積みブロックの素材ブロック面を圧着することにより、両面化粧積みブロックを形成する工程を含む積みブロックの製造方法であって、
第１のモルタルを供給する２つのノズルを型枠上方に設置し、それぞれのノズルを円形軌道あるいは楕円軌道を所定速度で移動させつつ、これらの軌道を互いに交差させることにより、２つのノズルのモルタル吹き付け共有領域を規定し、予め設定されたノズルに供給するモルタルの種類、ノズルのモルタル吹き付け動作のタイミングおよびノズルのモルタル吹き付け量に基づいて第１のモルタルの吹き付け動作を行うとともに、この吹き付け動作を上記型枠を製造ラインに沿って移動させながら行い、吹き付けられた色の異なるモルタルは、一方の色のモルタルに他方の色のモルタルが入り込んだ状態とされることを特徴とする積みブロックの製造方法。
【請求項７】
型枠内に石肌模様を形成するための色の異なるモルタルからなる第１のモルタルを吹き付けた後、第２のモルタルを供給し、その後この第２のモルタルにこて均しを施した後、この第２のモルタル上面に素材ブロックを接着する工程を含む積みブロックの製造方法であって、
第１のモルタルを供給する２つのノズルを型枠上方に設置し、それぞれのノズルを円形軌道あるいは楕円軌道を所定速度で移動させつつ、これらの軌道を互いに交差させることにより、２つのノズルのモルタル吹き付け共有領域を規定し、予め設定されたノズルに供給するモルタルの種類、ノズルのモルタル吹き付け動作のタイミングおよびノズルのモルタル吹き付け量に基づいて第１のモルタルの吹き付け動作を行うとともに、この吹き付け動作を上記型枠を製造ラインに沿って移動させながら行い、吹き付けられた色の異なるモルタルは、一方の色のモルタルに他方の色のモルタルが入り込んだ状態とされることを特徴とする積みブロックの製造方法。
【請求項８】
型枠内に石肌模様を形成するための色の異なるモルタルからなる第１のモルタルを吹き付けた後、第２のモルタルを供給し、その後この第２のモルタルにこて均しを施した後、この第２のモルタルの上面に素材ブロックを接着することにより、片面化粧積みブロックを形成片面化粧積みブロックを形成しておき、別の型枠内に石肌模様を形成するための第１のモルタルを吹き付けた後、第２のモルタルを供給し、その後この第２のモルタルにこて均しを施した後、この第２のモルタル上面に上記片面化粧積みブロックの素材ブロック面を接着することにより、両面化粧積みブロックを形成する工程を含む積みブロックの製造方法であって、
第１のモルタルを供給する２つのノズルを型枠上方に設置し、それぞれのノズルを円形軌道あるいは楕円軌道を所定速度で移動させつつ、これらの軌道を互いに交差させることにより、２つのノズルのモルタル吹き付け共有領域を規定し、予め設定されたノズルに供給するモルタルの種類、ノズルのモルタル吹き付け動作のタイミングおよびノズルのモルタル吹き付け量に基づいて第１のモルタルの吹き付け動作を行うとともに、この吹き付け動作を上記型枠を製造ラインに沿って移動させながら行い、吹き付けられた色の異なるモルタルは、一方の色のモルタルに他方の色のモルタルが入り込んだ状態とされることを特徴とする積みブロックの製造方法。
【請求項９】
請求項５〜８のいずれか１つの請求項に記載の積みブロックの製造方法において、上記第１のモルタルを、白モルタルと黒モルタルとし、各モルタルを異なるノズルから供給するよう構成した積みブロックの製造方法。
【請求項１０】
請求項５〜８のいずれか１つの請求項に記載の積みブロックの製造方法において、
第１のモルタルの吹き付け前に、上記型枠内に予め定着液を塗布し、その後マイカを散布する工程を行う積みブロックの製造方法。
【請求項１１】
請求項５〜８のいずれか１つの請求項に記載の積みブロックの製造方法において、
上記素材ブロックの表裏面の少なくとも一方の面に逆テーパの溝を当該素材ブロックの端面に平行に形成した積みブロックの製造方法。
【請求項１２】
請求項１〜４のいずれか１つの請求項に記載のブロックパネルの製造方法により得られたブロックパネル。
【請求項１３】
請求項５〜１１のいずれか１つの請求項に記載の積みブロックの製造方法により得られた積みブロック。
【発明の詳細な説明】
【０００１】
【技術分野】
本発明は、門柱、塀、擁壁及び建物外壁等の壁体などに用いられるブロックパネル及び積みブロック並びにブロックパネル及び積みブロックの製造方法に関する。
【０００２】
【背景技術】
従来より、積みブロックの表面部分は様々な風合いを演出するための工夫が施されている。例えば、表面に凹凸を形成することによって自然石のような石肌を再現したり（実開昭６１−２０８１２号公報）、着色モルタルを塗着することにより表面部分に斑点模様などの模様体が形成されたもの（実開昭６１−２０８１１号公報）が開示されている。
【０００３】
【発明の開示】
【発明が解決しようとする課題】
最近では、さらに、石肌模様として、灰白色で黒い斑点がある御影石(granite) の石肌をより自然の風合いに再現した御影石調のものが要望されている。
【０００４】
本発明は御影石調をはじめ、様々な石肌模様のブロックパネルと、このブロックパネルを用いて製造される積みブロックと、さらにこのブロックパネル及び積みブロックを再現性よく、しかも容易に製造する方法を提供することを目的とする。
【０００５】
【課題を解決するための手段】
本発明のブロックパネルの製造方法は、型枠内に石肌模様を形成するための色の異なるモルタルからなる第１のモルタルを吹き付けた後、第２のモルタルを供給し、その後この第２のモルタルにこて均しを施す工程を含むことを前提とする。
【０００６】
本発明のブロックパネルの製造方法は、第１のモルタルを供給する２つのノズルを型枠上方に設置し、それぞれのノズルを円形軌道あるいは楕円軌道を所定速度で移動させつつ、これらの軌道を互いに交差させることにより、２つのノズルのモルタル吹き付け共有領域を規定し、予め設定されたノズルに供給するモルタルの種類、ノズルのモルタル吹き付け動作のタイミングおよびノズルのモルタル吹き付け量に基づいて第１のモルタルの吹き付け動作を行うとともに、この吹き付け動作を上記型枠を製造ラインに沿って移動させながら行い、吹き付けられた色の異なるモルタルは、一方の色のモルタルに他方の色のモルタルが入り込んだ状態とされることによって特徴付けられている。
【０００７】
上記構成において、上記２つのノズルのモルタル吹き付け共有領域は、駆動回転機構によって設定されており、この駆動回転機構は、モータと、このモータに追従して動作する回転枠を備えており、上記モータと上記回転枠との間には、当該モータの回転運動を上記回転枠に伝達するためのリンク部材が設けられており、上記回転枠は互いに長さの等しい連結棒とこれらの連結棒の間に平行棒が連結されており、それぞれの連結部分は回転自在とされ、上記平行棒には二つの上記ノズル所定の間隔をおいて設置されているとともに、上記連結棒のそれぞれの端部は回転可能な状態に固定されており、上記連結棒が上記端部を中心に回転し、この回転に追従して上記平行棒は、上記それぞれの端部を結ぶ軸線に対し平行な姿勢を保ちながら、往復動作するようになされていることが望ましい。
【０００８】
さらに、本発明のブロックパネルの製造方法においては、上記第１のモルタルを、白モルタルと黒モルタルとし、各モルタルを異なるノズルから供給するよう構成してもよい。
【０００９】
また、上記構成において、第１のモルタルの吹き付け前に、上記型枠内に予め定着液を塗布し、その後マイカを散布する工程を行ってもよい。
【００１０】
本発明の積みブロックの製造方法は、枠内に石肌模様を形成するための色の異なるモルタルからなる第１のモルタルを吹き付けた後、第２のモルタルを供給し、その後この第２のモルタルにこて均しを施した後型、この第２のモルタル上面に素材ブロックを圧着する工程を含むことを前提とする。
【００１１】
本発明の積みブロックの製造方法は、第１のモルタルを供給する２つのノズルを型枠上方に設置し、それぞれのノズルを円形軌道あるいは楕円軌道を所定速度で移動させつつ、これらの軌道を互いに交差させることにより、２つのノズルのモルタル吹き付け共有領域を規定し、予め設定されたノズルに供給するモルタルの種類、ノズルのモルタル吹き付け動作のタイミングおよびノズルのモルタル吹き付け量に基づいて第１のモルタルの吹き付け動作を行うとともに、この吹き付け動作を上記型枠を製造ラインに沿って移動させながら行い、吹き付けられた色の異なるモルタルは、一方の色のモルタルに他方の色のモルタルが入り込んだ状態とされることによって特徴付けられている。
【００１２】
また、本発明の他の積みブロックの製造方法は、型枠内に石肌模様を形成するための色の異なるモルタルからなる第１のモルタルを吹き付けた後、第２のモルタルを供給し、その後この第２のモルタルにこて均しを施した後、この第２のモルタルの上面に素材ブロックを圧着することにより、片面化粧積みブロックを形成しておき、別の型枠内に石肌模様を形成するための第１のモルタルを吹き付けた後、第２のモルタルを供給し、その後この第２のモルタルにこて均しを施した後、この第２のモルタル上面に上記片面化粧積みブロックの素材ブロック面を圧着することにより、両面化粧積みブロックを形成する工程を含むことを前提とする。
【００１３】
本発明の他の積みブロックの製造方法は、第１のモルタルを供給する２つのノズルを型枠上方に設置し、それぞれのノズルを円形軌道あるいは楕円軌道を所定速度で移動させつつ、これらの軌道を互いに交差させることにより、２つのノズルのモルタル吹き付け共有領域を規定し、予め設定されたノズルに供給するモルタルの種類、ノズルのモルタル吹き付け動作のタイミングおよびノズルのモルタル吹き付け量に基づいて第１のモルタルの吹き付け動作を行うとともに、この吹き付け動作を上記型枠を製造ラインに沿って移動させながら行い、吹き付けられた色の異なるモルタルは、一方の色のモルタルに他方の色のモルタルが入り込んだ状態とされることによって特徴付けられている。
【００１４】
また、本発明の別の積みブロックの製造方法は、型枠内に石肌模様を形成するための色の異なるモルタルからなる第１のモルタルを吹き付けた後、第２のモルタルを供給し、その後この第２のモルタルにこて均しを施した後、この第２のモルタル上面に素材ブロックを接着する工程を含むことを前提とする。
【００１５】
本発明の別の積みブロックの製造方法は、第１のモルタルを供給する２つのノズルを型枠上方に設置し、それぞれのノズルを円形軌道あるいは楕円軌道を所定速度で移動させつつ、これらの軌道を互いに交差させることにより、２つのノズルのモルタル吹き付け共有領域を規定し、予め設定されたノズルに供給するモルタルの種類、ノズルのモルタル吹き付け動作のタイミングおよびノズルのモルタル吹き付け量に基づいて第１のモルタルの吹き付け動作を行うとともに、この吹き付け動作を上記型枠を製造ラインに沿って移動させながら行い、吹き付けられた色の異なるモルタルは、一方の色のモルタルに他方の色のモルタルが入り込んだ状態とされることによって特徴付けられている。
【００１６】
更に、本発明の更に別の積みブロックの製造方法は、型枠内に石肌模様を形成するための色の異なるモルタルからなる第１のモルタルを吹き付けた後、第２のモルタルを供給し、その後この第２のモルタルにこて均しを施した後、この第２のモルタルの上面に素材ブロックを接着することにより、片面化粧積みブロックを形成片面化粧積みブロックを形成しておき、別の型枠内に石肌模様を形成するための第１のモルタルを吹き付けた後、第２のモルタルを供給し、その後この第２のモルタルにこて均しを施した後、この第２のモルタル上面に上記片面化粧積みブロックの素材ブロック面を接着することにより、両面化粧積みブロックを形成する工程を含むことを前提とする。
【００１７】
本発明の更に別の積みブロックの製造方法は、第１のモルタルを供給する２つのノズルを型枠上方に設置し、それぞれのノズルを円形軌道あるいは楕円軌道を所定速度で移動させつつ、これらの軌道を互いに交差させることにより、２つのノズルのモルタル吹き付け共有領域を規定し、予め設定されたノズルに供給するモルタルの種類、ノズルのモルタル吹き付け動作のタイミングおよびノズルのモルタル吹き付け量に基づいて第１のモルタルの吹き付け動作を行うとともに、この吹き付け動作を上記型枠を製造ラインに沿って移動させながら行い、吹き付けられた色の異なるモルタルは、一方の色のモルタルに他方の色のモルタルが入り込んだ状態とされることによって特徴付けられている。
【００１８】
以上の本発明の積みブロックの製造方法は、上記第１のモルタルを、白モルタルと黒モルタルとし、各モルタルを異なるノズルから供給するよう構成してもよい。
【００１９】
また、本発明の積みブロックの製造方法は、第１のモルタルの吹き付け前に、上記型枠内に予め定着液を塗布し、その後マイカを散布する工程を行ってもよい。
【００２０】
更に発明の積みブロックの製造方法は、上記素材ブロックの表裏面の少なくとも一方の面に逆テーパの溝を当該素材ブロックの端面に平行に形成してもよい。
【００２１】
本発明のブロックパネル及び積みブロックは、上記製造方法によって得られるものである。
【００２２】
【発明の効果】
本発明のブロックパネル及び積みブロックの製造方法により、第１のモルタルの吹き付け動作により、吹き付けられた色の異なるモルタルは、一方の色のモルタルに他方の色のモルタルが入り込んだ状態とされ、例えば、第１のモルタルを、白モルタルと黒モルタルとし、各モルタルを異なるノズルから供給した場合、白モルタルに黒モルタルが入り込んだ状態となり、積みブロック表面は、天然の御影石に匹敵する御影石調の模様が再現され、自然石としての御影石調に、より近い風合いを実現でき、より品質の高いブロックパネル及び積みブロックを提供することができる。
【００２３】
【発明を実施するための最良の形態】
以下、本発明の実施の形態について、図面を参照しつつ説明する。
【００２４】
＜ブロックパネル＞
図１（ａ）は本発明のブロックパネルの第１の実施の形態の構成を示す断面図、同図（ｂ）はこのブロックパネルの一部拡大断面図である。
【００２５】
このブロックパネル１０は、バックモルタル層１３と、このバックモルタル層１３の表面に形成されたフェースモルタル層１２と、このフェースモルタル層１２の表面に形成された表面処理塗料層１１からなる。バックモルタル層１３の表面はなだらかな凹凸面とされており、フェースモルタル層１２及び表面処理塗料層１１もこの形状に追随する形状となっている。
【００２６】
バックモルタル層１３は、図７（ｂ）に示す材料がその配合量で混合されてなる。また、フェースモルタル層１２は、黒色のフェースモルタル１２ａと白色のフェースモルタル１２ｂからなり、白色のフェースモルタル１２ｂに黒色のフェースモルタル１２ａが入り込んだ状態で混じり合い、御影石模様となっている。これらフェースモルタル１２ａ，１２ｂは、それぞれ図７（ａ）に示す材料がその配合量で混合されてなる。
【００２７】
図９に本発明のブロックパネルの第２の実施の形態の構成を示す一部拡大断面図を示す。
【００２８】
このブロックパネル２０の構成は、上述した第１の実施の形態とは、フェースモルタル層２２の構造が異なる。このフェースモルタル層２２は、図１０（ｂ）に示す材料及び配合量からなるモルタルで形成されており、このフェースモルタル層２２の表面には、着色を施すための２色のマイカ（mica: 第１色マイカ２２ａ及び第２色マイカ２２ｂ）が混合されている。このマイカの色は限定しないが、形成される色合いとしては、ベージュ、ブラウン、ローズ、グレー、ブラック、バイオレットなど様々な色を含むものである。
【００２９】
次に、図１１に本発明のブロックパネルの第３の実施の形態の構成を示す一部拡大断面図を示す。
【００３０】
このブロックパネル３０の構成は、上述した第１の実施の形態におけるフェースモルタル層１２の構造を、混合着色層３２に換えた構成となっている。この混合着色層３２は、天然マイカ３２ａ、鉄酸化物３２ｂ、水酸化鉄や酸化鉄などの鉄化合物３２ｃ及びバックモルタル１３１が混合されてなる。この混合着色層３２の色合いとしては、ブラウン、イエロー、オレンジ、ブラックを含む。また、バックモルタル層１３１の材料も、図１２（ｂ）に示すように第１の実施の形態のバックモルタル層１３とは異なる材料及び配合量の構成となっている。
【００３１】
さらに、図１３に本発明のブロックパネルの第４の実施の形態の構成を示す一部拡大断面図を示す。
【００３２】
このブロックパネル４０の構成は、上述した第１の実施の形態におけるフェースモルタル層１２の構造を、混合着色層４２に換えた構成をなす。この混合着色層４２は、色の異なる酸化鉄顔料４２ａ，４２ｂとバックモルタル１３２が混合されてなる。この混合着色層４２の色合いとしては、ブラウン、ブラック、グレーを含む。また、バックモルタル層１３２の材料も、図１４（ｂ）に示すように第１の実施の形態のバックモルタル層１３とは異なる材料及び配合量の構成となっている。
【００３３】
以上の構成の各ブロックパネルは、このまま敷設されたり、また、このブロックパネルを素材ブロックの片面あるいは両面に固着して一体的構造とした積みブロックに利用される。次に、この積みブロックの実施の形態を説明する。
【００３４】
＜積みブロック＞
本発明の積みブロックの第１の実施の形態を図２に示す。この両面化粧積みブロック１００は、素材ブロック５０の両面にブロックパネル１０を圧着させて一体化した構造となっている。この素材ブロック５０の表裏面には、逆テーパの溝５０ａが端面５０１、５０２に平行に形成されており、素材ブロック５０の圧着時において、ブロックパネルのバックモルタル層１３がこの溝５０ａに食い込み、ブロックパネル１０と素材ブロック５０との密着が強固となる構造となっている。素材ブロック５０は、図８に示す材料がその配合量で混合されてなる。  なお、この構成の素材ブロック５０は、以下に示す他の積みブロックの実施の形態においても用いられており、素材ブロック５０とは形状が異なるのみである。
【００３５】
図３は、本発明の積みブロックの第２の実施の形態を示す断面図である。
この両面化粧積みブロック１１０では、素材ブロック６０の表裏面は平坦な構造となっており、この表裏面には接着剤１４を介してブロックパネル１０が固着した構造となっている。
【００３６】
図４は、本発明の積みブロックの第３の実施の形態を示す斜視図である。
【００３７】
この片面化粧積みブロック１０１では、素材ブロック５１は表裏面に逆テーパが溝５１ａが端面５１１、５１２に平行に形成され、この素材ブロック５１の片面に、上述した実施の形態と同様、御影石模様のブロックパネル１５が密着して一体的構造をなす。さらに、この素材ブロック５１の端面５１１、５１２には、それぞれ断面形状が半円弧状の溝５１ｃ及び位置合わせのためのリブ５１ｂが形成されている。また、ブロックパネル１５は、第１図に示す構成と同様であるが、表面は平坦な板状をなす点が異なる。
【００３８】
図５は、積みブロックの第４の実施の形態を示し、片面化粧積みブロックである。この片面化粧積みブロック１０２では、素材ブロック５２は表裏面が平面をなし、端面５２ａ，５２ｂにはそれぞれ断面形状が階段状となった溝が形成され、最も深い部分に半円弧状の溝が形成された溝５２ｃが形成された構造となっている。この溝構造によって、隣接する積みブロック１０２間における目地材料が溝内部に入り込んだ状態で積みブロック１０２を相互に密着させることができるので、目地が目立たない施工とすることができる。
【００３９】
以上の積みブロックの実施の形態と同様の構成であるが、ブロックパネルの表面の形状が異なる、両面化粧積みブロックの実施の形態を、図６に示す。図６（ａ）は第５の実施の形態、同図（ｂ）は第６の実施の形態、同図（ｃ）は第７の実施の形態であり、それぞれ斜視図で示す。
【００４０】
これらは、いずれもブロックパネルの表面の形状が、複数の四角形に分割された模様をなす点で共通するものであり、この表面の模様が異なるだけである。こうした模様は、製造の際に用いるシート型枠の仕切り形状によって種々の形態が可能である。これらのブロックの大きさは、例えば、ブロック表面の縦寸法Ｙを１９８ｍｍ，ブロック表面の横寸法Ｘを４９８ｍｍ，ブロック高さ寸法Ｚを１４５ｍｍとしたものが形成されている。
【００４１】
次に、上記した各ブロックパネルの製造方法を説明する。
【００４２】
＜ブロックパネルの製造方法＞
図１５は、図１に示すブロックパネル１０の製造方法を説明するためのフローチャートである。
【００４３】
まず、図１７に示すようなシート型枠１を供給する。このシート型枠１は、ブロックパネル１０を形成するための成形型枠であり、ＰＰ（polypropylene ）あるいは塩化ビニルなどの離型性のよい材料で，約１ｍｍの厚さで形成されている。また、このシート型枠１は、３つに仕切られており、一つのシート型枠１によって３つのブロックパネルを同時に製造できる構造となっている。
【００４４】
次に、このシート型枠１に、図７（ａ）に示す２種のフェースモルタルを吹き付ける。図２０は、本実施の形態の製造方法におけるフェースモルタル吹き付け工程を説明するための図であり、図２１は、この工程を模式的に示す図である。
【００４５】
この工程では、図２１に示すように、フェイスモルタルの吹き付けに用いるノズル２、３を、フィルム型枠１上方に設置する。ノズル２、３は、それぞれ円形上の軌道８１、８２を移動し、これらの軌道８１、８２は互いに交差するように設定されている。この移動動作は回転駆動機構７によって与えられる。この回転駆動機構７は、モータ７１と、このモータ７１に追従して動作する回転枠７２を備えており、モータ７１と回転枠７２との間には、モータ７１の回転運動を回転枠７２に伝達するためのリンク部材７３が設けられた構成となっている。回転枠７２は互いに長さの等しい連結棒７２１、７２２とこれらの連結棒７２１、７２２の間に平行棒７２３が連結されており、それぞれの連結部分は回転自在となっている。平行棒７２３には二つのノズル２、３が所定の間隔（Ｌ２）をおいて設置されている。連結棒７２１、７２２のそれぞれの端部７２８、７２９は回転可能な状態に固定されており、連結棒７２１、７２２が端部７２８、７２９を中心に回転する。この回転に追従して平行棒７２３は、端部７２８と、端部７２９を結ぶ軸線に対し平行な姿勢を保ちながら、往復動作する。このような回転駆動機構７によって、ノズル２、３は、軌道８１、８２上を移動する。その移動速度は、適宜、所定速度に設定されており、コンピュータ１７によって、ノズル２、３に所定の移動速度を与えるようモータ７１の駆動が制御されている。また、この回転駆動機構７においては、連結棒７２１（７２２）の長さによって、軌道８１、８２の半径が規定されたものとなる。また、二つのノズル２、３の間隔（Ｌ２）によって、ノズルの共有する吹き付け共有領域８０が規定される。従って、この連結棒７２１（７２２）の長さ及びノズル２、３の間隔（Ｌ２）を適宜設定することによって、吹き付け共有領域８０を所望のものとすることができる。
【００４６】
さらに、コンピュータ１７によって、各ノズルの吹き付け動作のタイミングやモルタルの吹き付け量が制御されるようになっている。なお、この吹き付け工程においては、図２１に示すように、シート型枠１を製造ラインに沿って移動させながら行われる。また、本実施の形態では、フェイスモルタル層を御影石調とするために、ノズル２及びノズル３にはそれぞれ、図７（ａ）に示す黒モルタル、白モルタルが供給されている。ここで用いるフェイスモルタルは、骨材、セメントを多く含み、流動性とチキソ性（thixotropy） を備えたモルタルが適用される。  以上のフェイスモルタルの吹き付け工程によって形成されるフェイスモルタル層１２は、白モルタル１２ｂに黒モルタル１２ａが入り込んだ状態となり、ブロックパネル表面は御影石調の模様が自然石と同じ風合いで形成される。
【００４７】
以上のフェイスモルタルの吹き付け工程の後、さらに、図２２に示すように、バックモルタル投入ホース４からシート型枠１内のフェイスモルタル層１２上にバックモルタル８３を投入する。このバックモルタル８３は図７（ｂ）に示すものが用いられ、流動性のよいモルタルが適用される。このバックモルタル８３の投入によって形成されるバックモルタル層１３は、先に形成したフェイスモルタル層１２とその界面で接着した状態となり、これによりブロックパネル１０が一体的に形成される。
【００４８】
さらに、図２３に示すように、投入されたバックモルタル８３をシート型枠１に沿って、モルタル均し用ヘラ６ですり切りを行い、こて均しする。
【００４９】
その後、シート型枠ごとラックに積み、このラックを一次養生を行う場所までリフトで移動する。そこで一次養生を行った後、シート型枠を脱型するためにラックを再びリフトで移動する。そこでシート型枠の脱型を行った後、バリ取りを行う。ブロックパネルをこのままパネル製品として出荷する場合には、さらにブロックパネルの裏面をブラスト処理する。この後、ブロックパネルの表面にアクリル樹脂エマルジョンを塗布し、この塗料を乾燥させることで、ブロックパネルは完成する。その後、各ブロックパネル製品を検査し、製品規定を満たすものを出荷製品とする。これらのブロックパネル製品を、パレット積みし、梱包する。さらに、この梱包物を二次養生及び保管のための場所へリフトで移動する。以上の工程によって製品として完成し、出荷待ちの状態とされる。
【００５０】
なお、以上の工程において、ノズル２、３を円形の軌道上を移動させる機構としたが、これに限ることなく、例えば、楕円軌道としてもよい。
【００５１】
図３０は、図９に示すブロックパネル２０の製造方法を説明するためのフローチャートである。
【００５２】
この製造方法は、上記した図１５に示す製造方法において、フェースモルタル吹き付け前に定着液塗布を行った後、マイカ散布を行う工程が追加されたものとなっている。この工程は、次の工程であるフェースモルタル吹き付けにおいて、フェースモルタルを部分的にムラのある状態に形成するための前工程として必要である。この前工程では、図１８に示すように、まず、シート型枠１に定着液を塗布ノズル６１、６２から供給し、塗布する。この定着液としては、急結剤(set accelerating agent)が用いられる。この急結剤は、後工程で供給されるモルタルの凝結時間を短くするための混和剤で、例えば、珪酸ソーダ、アルミン酸ソーダ、炭酸ソーダ、エトリンガイド系混和剤などの強アルカリの混和剤が用いられる。本実施の形態では無機アルミン酸化合物及びリン酸エステルアミン塩が用いられる。次に、図１９に示すように、着色を施すためのマイカ６４（図１０（ａ）参照）を散布する。このマイカ６４はホッパー６３に供給されており、ローレット入り回転ドラム６７の駆動によって、マイカ６４がシート型枠１上に散布される。この工程では、モータ６６で動く振動シート６５に、落下するマイカ６４を当てながらマイカ６４を散乱させるようにすることにより、マイカ６４の散布状態にムラを付けるようにしている。
【００５３】
次のフェースモルタル吹き付け工程では、フェースモルタルは図１０（ｂ）に示すものが用いられ、このフェースモルタルを両方のノズル２、３に供給し、吹き付けを上記と同様に行う。このブロックパネル２０の製造方法では、上述した２つのノズルによって吹き付けを行ってもよいし、１つのノズルで行ってもよい。
【００５４】
なお、以上の工程を経た後の工程は、上記の図１５に示す製造方法と同じ工程であるので、バックモルタル投入以降の工程の説明は省略する。
【００５５】
ただし、本実施の形態では、ブロックパネル２０の表面処理塗料としては、上述したアクリル樹脂エマルジョンに換えて、水性アルコキシシラン化合物浸透型吸水防止材を用いる点は、図１５に示す製造方法と異なる。
【００５６】
図３１は、図１１に示すブロックパネル３０の製造方法を説明するためのフローチャートである。
【００５７】
この製造方法は、まずシート型枠１に、図１２（ａ）に示す酸化反応液を吹き付けた後、鉄粉を散布する。さらに、天然マイカを散布した状態で、ラック積みする。その後、このラックを発錆養生のための場所にリフト移動させる。そして、発錆養生が終了した後、再びラックをリフト移動し、バックモルタル投入を行う。
【００５８】
なお、このバックモルタル投入後のこて均し以降の工程は図１５に示す製造方法と同じ工程であるので説明は省略する。
【００５９】
ただし、本実施の形態では、ブロックパネル３０の表面処理塗料としては、上述したアクリル樹脂エマルジョンに換えて、水性アルコキシシラン系浸透性吸水防止材を用いる点は、図１５に示す製造方法と異なる。
【００６０】
図３２は、図１３に示すブロックパネル４０の製造方法を説明するためのフローチャートである。
【００６１】
この製造方法は、まずシート型枠１に、図１４（ａ）に示す第１色の酸化鉄顔料分散液を塗布した後、第２色の酸化鉄顔料分散液を塗布する。その後、図１４（ｂ）に示すバックモルタルを投入する。
【００６２】
なお、このバックモルタル投入後のこて均し以降の工程は図１５に示す製造方法と同じ工程であるので説明は省略する。
【００６３】
ただし、本実施の形態では、ブロックパネル４０の表面処理塗料としては、上述したのアクリル樹脂エマルジョンに換えて、水性アルコキシシラン系浸透性吸水防止材を用いる点（図３１に示す方法と同じ）は、図１５に示す製造方法と異なる。
【００６４】
＜積みブロックの製造方法−圧着一体型＞
素材ブロックの両面あるいは片面に、上記ブロックパネル１０、２０、３０、４０を圧着によって固着し、一体的構造とした積みブロックの製造方法を、図１６を参照しながら説明する
【００６５】
まず、一体構造とするブロックパネルを選択し、選択したブロックパネルを製造する。図１６では、図１、図９、図１１、図１３にそれぞれ対応するブロックパネルとして、ブロックパネル１０、２０、３０、４０を挙げ、それぞれの製造工程をフローチャートに示す。なお、これらの製造方法はすでに説明したのでここでは省略する。
【００６６】
次に、選択したブロックパネルの製造工程において、バックモルタルを投入し、こて均しをした後、素材ブロック５１（図４参照）を供給する。この素材ブロック５１を、図２４に示すように、こて均しを行ったバックモルタル８３上面に圧着する。この時、シート型枠１には３個の素材ブロック５１を供給し、一枚のシート型枠１で同時に３個の積みブロックを形成するようにする。この方法では、素材ブロック５１をバックモルタル８３が軟らかい状態で圧着するので、素材ブロック５１によって押圧されたバックモルタル８３がシート型枠１の縁からはみ出る。
【００６７】
なお、ここで供給される素材ブロック５１は、別工程で成形されており、上述したように、図８に示す材料がその配合量で混合され、形成されたものである。この素材ブロック５１は、図４に示す構造と同じ構成であるので、ここでは説明を省略する。
【００６８】
次に、素材ブロックの圧着工程においてはみ出したバックモルタル８３を、軟らかいうちにバリ取りする。このバリ取りは、図２５に示すように、バリ取りヘラ１８１で余分のバックモルタル８３を取る。さらに、このようにバリ取りをした部分に、ホース９０から洗浄水８４を供給しながら、この部分を洗浄用ヘラ１８２で洗浄し、バリのない状態の積みブロックを形成する。
【００６９】
次に、図２６に示すように、シート型枠１から脱型されていない状態の積みブロック１６０を、そのままラック１５０に積む。このように積みブロック１６０…１６０をラック積みした状態で、養生室（図示せず）にリフトで運ぶ。養生室は３０〜４０℃とされており、積みブロック１６０…１６０を一次養生する。ラック１５０は養生室で１２時間置かれた後、シート脱型を行うため再びリフトで所定の場所に運ばれる。
【００７０】
次に、一次養生を終えた積みブロック１６０から、シート型枠１を外す、いわゆる、シート脱型工程を行う。図２７はシート型枠を外す脱型工程を説明するための図であり、図２７（ａ）は側面から見た図、図２７（ｂ）は脱型バーの構成を示す図である。
【００７１】
このシート脱型は、シート型枠１において、各積みブロックを仕切る区画部分に渡される脱型バー２５２、２５３とこれに平行なシート型枠１の端に渡される脱型バー２５１、２５４と、これら脱型バー２５１、２５２、２５３、２５４を下方に徐々に押し下げるためのシート脱型用シリンダ２１４と、それぞれの積みブロック１６０を支持するクランパ２１３によって構成されたシート脱型装置によって行われる。
【００７２】
次に、図２８に示すように、脱型後の積みブロック１６０に残存する余分なバリをダイヤモンドホイール２１６で削り取る。次に、積みブロック１６０の表面に表面処理塗料を塗布した後、例えば６０℃で５分間強制的に乾燥させる。表面処理塗料は、ブロックパネル１０を圧着した積みブロックの場合は、アクリル樹脂エマルジョンが用いられる。なお、ブロックパネル２０を圧着した積みブロックの場合は、水性アルコキシシラン化合物浸透型吸水防止材、ブロックパネル３０、４０を圧着した積みブロックの場合は、水性アルコキシシラン系浸透性吸水防止材がそれぞれを用いられる。
【００７３】
このようにしてできた積みブロックは、所定の製品検査を行った後、検査に合格した製品はパレット積みされる。
【００７４】
製品とされた積みブロックは、片面化粧の状態で製品とする場合は、梱包し、梱包された状態で二次養生のため所定の場所にリフト移動する。出荷までの期間はこの二次養生のため、この場所に保管される。
【００７５】
一方、両面化粧積みブロックとする場合は、さらに、上記ブロックパネルを別に製造し、こて均し後、片面化粧積みブロック１６０を供給する。その後の工程は、図１６に示すように、上述した工程と同様である。このようにして両面化粧積みブロックが製造される。
【００７６】
＜積みブロックの製造方法−接着型＞
素材ブロックの両面あるいは片面に、上記ブロックパネル１０、２０、３０、４０を接着によって固着し、一体的構造とした積みブロックの製造方法を、図２９を参照しながら説明する。
【００７７】
素材ブロックを供給し、ブロックパネルを接着する面に、接着剤を塗布する。この接着剤としては、２液性シリコン変性エポキシ樹脂などを用いる。続いて、この接着剤の上にホットメルト型接着剤などの速硬性接着剤を塗布する。この接着剤が塗布された面に、ブロックパネルを貼り付ける。このブロックパネルは、すでに完成したブロックパネル１０、２０、３０、４０のいずれかを選択する。貼り付けた状態で、速硬性接着剤を硬化させるために、所定時間養生を行う。
【００７８】
このようにしてできた片面化粧積みブロックは、所定の製品検査が行われた後、検査に合格した製品はラック積みされる。
【００７９】
製品とされた片面化粧積みブロックは、片面化粧の状態で製品とする場合は、梱包し、梱包された状態で二次養生のため所定の場所にリフト移動する。出荷までの期間はこの二次養生のため、この場所に保管される。
【００８０】
一方、両面化粧積みブロックとする場合は、この片面化粧積みブロックのブロックパネルが貼り付けられていない面に、先の接着工程同様、接着剤及び速硬性接着剤を塗布し、この接着剤が塗布された面に、先に貼り付けたと同様のブロックパネルを貼り付ける。このようにブロックパネルを貼り付けた状態で、再び、この速硬性接着剤を硬化させるために、所定時間養生を行う。
【００８１】
このようにしてできた両面化粧積みブロックは、所定の製品検査が行われた後、検査に合格した製品はラック積みされる。
【００８２】
製品とされた両面化粧積みブロックは、梱包され、その状態で二次養生のため所定の場所にリフト移動する。出荷までの期間はこの二次養生のため、この場所に保管される。
【００８３】
【産業上の利用可能性】
本発明のブロックパネル及び積みブロックは、御影石調をはじめ、様々な石肌模様のものが実現され、従来にはない模様が再現されている点で有益である。また、この積みブロックの製造方法、こうした積みブロックを再現性よく製造でき、しかも簡単な構成で容易に実現できるので、優れた品質とすることができるとともに、製造コストを抑えることができ経済的な面でも有益である。
【図面の簡単な説明】
【図１】（ａ）は本発明のブロックパネルの第１の実施の形態の構成を示す断面図、（ｂ）はこのブロックパネルの一部拡大断面図である。
【図２】本発明の積みブロックの第１の実施の形態の構成を示す断面図である。
【図３】本発明の積みブロックの第２の実施の形態の構成を示す断面図である。
【図４】本発明の積みブロックの第３の実施の形態の構成を示す斜視図である。
【図５】（ａ）は本発明の積みブロックの第４の実施の形態の構成を示す斜視図、（ｂ）はこの第４の実施の形態の断面図である。
【図６】（ａ）は本発明の積みブロックの第５の実施の形態の構成を示す斜視図、（ｂ）は本発明の積みブロックの第６の実施の形態の構成を示す斜視図、（ｃ）は本発明の積みブロックの第７の実施の形態の構成を示す斜視図である。
【図７】（ａ）は、本発明のブロックパネルの第１の実施の形態のフェースモルタルに用いられる材料及びその配合量を重量部で示す図，（ｂ）は、ブロックパネルの第１の実施の形態及び図９に示す第２の実施の形態のバックモルタルに用いられる材料及びその配合量を重量部で示す図である。
【図８】本発明の積みブロックに用いられる素材ブロックの材料及びその配合量を重量部で示す図である。
【図９】本発明のブロックパネルの第２の実施の形態の構成を示す一部拡大断面図である。
【図１０】（ａ）は本発明のブロックパネルの第２の実施の形態に用いられるマイカの配合量を重量部で示す図、（ｂ）はこの実施の形態のフェースモルタルに用いられる材料及びその配合量を重量部で示す図である。
【図１１】本発明のブロックパネルの第３の実施の形態の構成を示す一部拡大断面図である。
【図１２】（ａ）は本発明のブロックパネルの第３の実施の形態に用いられる酸化反応液の材料及びその配合量を重量部で示す図、（ｂ）はこの実施の形態のバックモルタルに用いられる材料及びその配合量を重量部で示す図である。
【図１３】本発明のブロックパネルの第４の実施の形態の構成を示す一部拡大断面図である。
【図１４】（ａ）は本発明のブロックパネルの第４の実施の形態に用いられる酸化鉄顔料分散液の材料及びその配合量を重量部で示す図、（ｂ）はこの実施の形態のバックモルタルに用いられる材料及びその配合量を重量部で示す図である。
【図１５】本発明のブロックパネルの第１の実施の形態の製造方法を説明するためのフローチャートである。
【図１６】本発明の積みブロックの第１の実施の形態の製造方法を説明するためのフローチャートである。
【図１７】本発明のブロックパネルの製造方法に使用されるシート型枠の斜視図である。
【図１８】本発明のブロックパネルの第２の実施の形態の製造方法における定着液塗布工程を説明するための図である。
【図１９】本発明のブロックパネルの第２の実施の形態の製造方法におけるマイカ散布の工程を説明するための図である。
【図２０】本発明のブロックパネルの第１の実施の形態及び第２の実施の形態の製造方法におけるフェースモルタル吹き付け工程を説明するための図である。
【図２１】図２０に示す工程を模式的に示す図である。
【図２２】本発明のブロックパネルの第１の実施の形態及び第２の実施の形態の製造方法におけるバックモルタル投入工程を説明するための図である。
【図２３】図２２に示す工程後に行われるこて均しの工程を説明するための図である。
【図２４】図２３に示す工程後に行われる素材ブロック圧着の工程を説明するための図である。
【図２５】図２４に示す工程後に行われるバリ取りの工程を説明するための図である。
【図２６】図２５に示す工程後に行われる積みブロックのラック積みがなされた状態を示す図である。
【図２７】図２６に示す工程の後工程であり、シート型枠を外す脱型工程を説明するための図であり、（ａ）は側面から見た状態を示し、（ｂ）は脱型バーの構成を示す図である。
【図２８】図２７に示す工程の後工程であり、脱型後の積みブロックのバリ取り工程を説明するための図である。
【図２９】本発明の積みブロックの第２の実施の形態の製造方法を説明するためのフローチャートである。
【図３０】本発明のブロックパネルの第２の実施の形態の製造方法を説明するためのフローチャートである。
【図３１】本発明のブロックパネルの第３の実施の形態の製造方法を説明するためのフローチャートである。
【図３２】本発明のブロックパネルの第４の実施の形態の製造方法を説明するためのフローチャートである。
【図１】
0004796266.tif 000002
【図２】
0004796266.tif 000003
【図３】
0004796266.tif 000004
【図４】
0004796266.tif 000005
【図５】
0004796266.tif 000006
【図６】
0004796266.tif 000007
【図７】
0004796266.tif 000008
【図８】
0004796266.tif 000009
【図９】
0004796266.tif 000010
【図１０】
0004796266.tif 000011
【図１１】
0004796266.tif 000012
【図１２】
0004796266.tif 000013
【図１３】
0004796266.tif 000014
【図１４】
0004796266.tif 000015
【図１５】
0004796266.tif 000016
【図１６】
0004796266.tif 000017
【図１７】
0004796266.tif 000018
【図１８】
0004796266.tif 000019
【図１９】
0004796266.tif 000020
【図２０】
0004796266.tif 000021
【図２１】
0004796266.tif 000022
【図２２】
0004796266.tif 000023
【図２３】
0004796266.tif 000024
【図２４】
0004796266.tif 000025
【図２５】
0004796266.tif 000026
【図２６】
0004796266.tif 000027
【図２７】
0004796266.tif 000028
【図２８】
0004796266.tif 000029
【図２９】
0004796266.tif 000030
【図３０】
0004796266.tif 000031
【図３１】
0004796266.tif 000032
【図３２】
0004796266.tif 000033